JP 2023-87138 A 2023.6.23(57)【要約】【課題】電磁鋼板の一部の非磁性化と電磁鋼板の有効活用による歩留り向上とを両立できる磁性部材の製造方法を提供する。
【解決手段】本発明の磁性部材の製造方法は、電磁鋼板の所定領域を非磁性化する改質工程を備える。改質工程
は、高エネルギービームを特定軌跡（ｔ）に沿って走査させて電磁鋼板（Ｍ）へ照射する特定照射工程を含む。
特定軌跡は、電磁鋼板上に隣接して設定される除去予定域（１０１）と残存予定域（１１１）とを通過し、始点（ｐ０）および終点（ｐ１）が同じ除去予定域内にある。本発明によれば、例えば、改質工程後の電磁鋼板一枚から、ロータコア片（１）とステータコア片（２）の両方を打抜き等により分取できる。
【選択図】図２Ａ

(2)JP 2023-87138 A 2023.6.23【特許請求の範囲】【請求項１】
電磁鋼板の所定領域を非磁性化する改質工程を備え、該改質工程は、高エネルギービームを特定軌跡に沿って走査させて該電磁鋼板へ照射する特定照射工程を含み、該特定軌跡は、該電磁鋼板上に隣接して設定される除去予定域と残存予定域とを通過し、始点および終点が同じ該除去予定域内にある磁性部材の製造方法。
【請求項２】
前記特定照射工程は、前記残存予定域の少なくとも一部を溶融させる工程である請求項１に記載の磁性部材の製造方法。
【請求項３】
前記電磁鋼板は、前記改質工程後の一枚からロータコア片とステータコア片の分取が予定されている請求項１または２に記載の磁性部材の製造方法。
【請求項４】
前記残存予定域は、前記ステータコア片に近接している前記ロータコア片の周端域である請求項３に記載の磁性部材の製造方法。
【請求項５】
前記改質工程は、前記周端域の少なくとも一部に、略径方向へ貫く非磁性部を形成する
請求項４に記載の磁性部材の製造方法。
【請求項６】
前記除去予定域は、前記ロータコア片のスロット域である請求項３〜５のいずれかに記載の磁性部材の製造方法。
【発明の詳細な説明】【技術分野】【０００１】
本発明は、電磁鋼板からなる磁性部材の製造方法等に関する。
【背景技術】【０００２】
交番磁界中で使用される磁性部材は、磁気回路の形成、渦電流損失（鉄損）の抑制、強度の確保等を図るため、所定形状に打ち抜いた電磁鋼板の積層体からなることが多い。また、その積層体の一部は、高性能化や低損失化（効率化）等の観点から、非磁性化されることもある。このような非磁性化に関連する記載が、例えば、下記の特許文献にある。
【先行技術文献】【特許文献】【０００３】【特許文献１】特開２００３−３０４６７０【特許文献２】特開２０１１−６７４１【発明の概要】【発明が解決しようとする課題】【０００４】
特許文献１は、電磁鋼板の積層体からなるロータコアのブリッジ部を、非磁性塗料の拡散浸透処理により非磁性化することを提案している（［００１８］、［００１９］、［００２２］等）。また特許文献１は、そのロータコアのブリッジ部を、レーザ溶接後の歪み導入により非磁性化することも提案している（［００２５］等）。
【０００５】
特許文献２は、打抜き前または打抜き後の電磁鋼板（積層前）に塗布した非磁性化用インクへ電子ビーム照射し、電磁鋼板中のＦｅと非磁性化用インク中のＣｒ−Ｎｉとを溶融合金化（オーステナイト化）することにより、局所的な非磁性領域を形成することを提案している（［００２９］）。
【０００６】

1020304050(3)JP 2023-87138 A 2023.6.23

もっとも、いずれの特許文献にも、レーザビームや電子ビームの照射経路（走査軌跡）について具体的な記載や示唆はない。
【０００７】
本発明はこのような事情に鑑みて為されたものであり、新たな磁性部材の製造方法等を提供することを目的とする。
【課題を解決するための手段】【０００８】
本発明者は鋭意研究した結果、電磁鋼板を非磁性化するために照射する高エネルギービームの新たな経路を着想して具現化した。これを発展させることにより、以降に述べる本発明を完成するに至った。
【０００９】《磁性部材の製造方法》（１）本発明は、電磁鋼板の所定領域を非磁性化する改質工程を備え、該改質工程は、高エネルギービームを特定軌跡に沿って走査させて該電磁鋼板へ照射する特定照射工程を含み、該特定軌跡は、該電磁鋼板上に隣接して設定される除去予定域と残存予定域とを通過し、始点および終点が同じ該除去予定域内にある磁性部材の製造方法である。
【００１０】（２）本発明によれば、電磁鋼板の非磁性化に際して、電磁鋼板を犠牲（無駄）にする領域を抑制して、電磁鋼板を有効活用できる。換言すると、電磁鋼板を分離（打抜き等）する形状自由度や電磁鋼板の歩留り等を向上させつつ、電磁鋼板の所定領域を非磁性化できる。
【００１１】
この機序は次のように考えられる。高エネルギービーム（単に「ビーム」ともいう。）の照射により電磁鋼板の所定領域（一部さらにいえば局部）を非磁性化する場合、ビームの照射開始位置（始点）付近は加熱不足になり易い。例えば、ビーム照射により電磁鋼板を溶融させる場合なら、その始点付近に未溶解部ができ易い。一方、ビームの照射終了位置（終点）付近には、熱収縮が生じ易い。例えば、ビーム照射により電磁鋼板を溶融させる場合なら、その終点付近に引け巣が生じ易く、さらには、引け巣付近にクラックが生じ易い。一方、そのような欠陥部は、通常、ビーム照射の始点と終点の中間（始点と終点を結ぶ途中経路）には生じ難い。
【００１２】
本発明では、電磁鋼板へ照射するビームの軌跡（経路）の始点と終点を、非磁性化する残存予定域（またはその一部）に隣接している一つの除去予定域に集約している。このため、ビーム照射により生じ得る欠陥部も一つの除去予定域に集約され、電磁鋼板上における分散（点在）が抑制される。その結果、欠陥部の除去に必要な電磁鋼板の領域を縮小でき、一枚の電磁鋼板から分取できるピースの形状自由度の拡大や電磁鋼板の歩留り向上が図られる。
【００１３】《磁性部材》
本発明は、上述した製造方法により得られる磁性部材としても把握される。なお、本明細書でいう「磁性部材」は、中間品でも最終品でもよい。中間品は、例えば、電磁鋼板（素材、原材料）にビーム照射して一部が非磁性化された中間材、さらに工程（例えば、分離工程（打抜き等）、整形工程（平坦化、トリミング等）、熱処理、絶縁処理など）が施された仕掛品である。最終品は、例えば、改質工程後に分離された電磁鋼片を積層した積層体（例えば、コア）、その積層体に別な工程・処理を施したり他部材（例えば、磁石やコイル等）を付加したりした電磁部材（例えば、界磁子や電機子）である。
【００１４】《その他》（１）本明細書でいう「改質」または「非磁性化」は、改質前の電磁鋼板（「基材」ともいう。）に対して磁化され難くすること（磁束を通り難くすること）を意味する。例えば1020304050(4)JP 2023-87138 A 2023.6.23、（初）透磁率の低下、飽和磁束密度の低下、磁気抵抗の増大等が、改質または非磁性化に相当する。電磁鋼板の母材である強磁性体は、改質または非磁性化により、通常、組成や組織が変化して、反磁性体、常磁性体または反強磁性体のいずれかとなる。代表的な非磁性化は、フェライト相やマルテンサイト相のオーステナイト化である。
【００１５】（２）本明細書でいうビームの「軌跡」は、ビーム中心の経路に基づいて定まる。特に断らない限り、ミクロ的な経路ではなく、マクロ的な経路をビームの軌跡とすれば足る。また、軌跡に係る「始点」や「終点」は、ビーム径のみならず、ビーム照射に伴う熱影響域等も考慮して、除去予定域内に設定されるとよい。
【００１６】（３）特に断らない限り本明細書でいう「ｘ〜ｙ」は下限値ｘおよび上限値ｙを含む。本
明細書に記載した種々の数値または数値範囲に含まれる任意の数値を新たな下限値または上限値として「ａ〜ｂ」のような範囲を新設し得る。また、特に断らない限り、本明細書でいう「ｘ〜ｙｍｍ」はｘｍｍ〜ｙｍｍを意味する。他の単位系についても同様である。
【図面の簡単な説明】【００１７】【図１Ａ】電磁鋼板の分割例を示す想定図である。
【図１Ｂ】その一部の拡大図である。
【図２Ａ】改質工程の実施例を示す模式図である。
【図２Ｂ】その実施例に基づく実験例を示す写真である。
【図３Ａ】改質工程の第１比較例を示す模式図である。
【図３Ｂ】その第１比較例に基づく実験例を示す写真である。
【図４Ａ】改質工程の第２比較例を示す模式図である。
【図４Ｂ】その第２比較例に基づく実験例を示す写真である。
【図５Ａ】レーザの特定軌跡の一例を示す模式図である。
【図５Ｂ】レーザの特定軌跡の別例を示す模式図である。
【図６Ａ】ロータコアのブリッジ域にもうける非磁性部を例示する模式図である。
【図６Ｂ】そのブリッジ域へ照射するレーザの走査軌跡を例示する模式図である。
【発明を実施するための形態】【００１８】
本明細書中に記載した事項から任意に選択した一つまたは二つ以上の構成要素を上述した本発明の構成に付加し得る。方法に関する構成要素も物（磁性部材等）に関する構成要素となり得る。いずれの実施形態が最良であるか否かは、対象、要求性能等によって異なる。
【００１９】《電磁鋼板》
電磁鋼板は、具体的な磁気特性（透磁率、飽和磁化等）、組成、組織、厚さ、形状等を問わない。代表的な電磁鋼板は、例えば、ｂｃｃ結晶構造（フェライト相）で、ケイ素鋼（例えば、Ｓｉ：１〜５質量％を含む鉄合金）からなる。その厚さは、例えば、０．１〜１．０ｍｍさらには０．２〜０．７ｍｍである。薄過ぎると、積層数の増加（コスト増加）、非磁性部の強度低下、ビームの照射条件の狭小化等を招く。厚過ぎると、鉄損の増加、改質工程による歪みの増加等を招く。
【００２０】
電磁鋼板は、方向性電磁鋼板でも無方向性電磁鋼板でもよい。電動機（発電機を含む／単に「モータ」という。）には、例えば、無方向性電磁鋼板が用いられる。電磁鋼板は、通常、少なくとも一方の表面が絶縁被覆されている。但し、改質工程後に絶縁被覆（絶縁膜形成）がなされる場合、改質工程前の絶縁被覆は必ずしも必須ではない。
【００２１】《改質工程》（１）改質工程は、ビーム照射により電磁鋼板の所定領域を非磁性化する。非磁性化は、1020304050(5)JP 2023-87138 A 2023.6.23

例えば、ｂｃｃ構造（α相）からｆｃｃ構造（γ相）へ変化するオーステナイト化や変態、電磁鋼板の母材とγ相安定化元素との合金化など、所定領域の組織や組成等が変化して生じる。
【００２２】
改質工程の代表例として、電磁鋼板上に付与した改質材（剤）と電磁鋼板（ケイ素鋼等）とをビーム照射により加熱溶融（混合・撹拌）した後、冷却凝固させる合金化がある。
また、溶融凝固に限らず、アブレーションによる組成変化または組織変化により改質工程がなされてもよい。改質材の付与は、ビーム照射域の雰囲気制御によりなされてもよい。
【００２３】（２）特定照射工程は、ビームを特定軌跡に沿って走査させてなされる。特定軌跡は、残存予定域の少なくとも一部（改質予定部）を通過すると共に、始点および終点がその残存予定域に隣接している除去予定域内にある限り、具体的な経路を問わない。
【００２４】
始点と終点は、ビームが連続して照射される一連の範囲（一筆書きの範囲）内で定まる。非磁性化される一領域に対して、複数の特定軌跡（複数組の始点と終点）が設定されてもよい。その際、始点と終点の各組は、同じ除去予定域内にあっても、異なる除去予定域内にあってもよい。
【００２５】（３）高エネルギービームは、例えば、エネルギー密度（フルエンス）が大きいレーザや電子ビームである。レーザは、種類（増幅媒質、励起源、光共振器等）、出力、エネルギー密度、照射エリア、オーバーラップ率等が適宜、選択・調整される。レーザは、連続波レーザでもパルスレーザでもよい。レーザの一例として、増幅媒質に光ファイバー（例えば、コアに希土類元素をドープしたダブルクラッドファイバー）を用いたファイバーレー
ザ（固体レーザの一種）がある。ファイバーレーザは、例えば、半導体レーザ（ＬＤ）を励起源として、入射側の光反射ミラーと出力側の低反射ミラーを光共振器として備える。
【００２６】（４）電磁鋼板上に付加される改質材には、例えば、粉末、インク（ペースト、スラリー）、シート（フィルム）等がある。粉末は、例えば、非磁性化する電磁鋼板の所定領域上に擦切り等により付加される。擦切りは、所定領域に対応して電磁鋼板上に形成した窪み（凹部）や、電磁鋼板上に載置した型枠等を利用してなされる。インク（スラリー）は、例えば、スクリーン印刷、インクジェット印刷等により所定領域上に付加される。シート（フィルム）は、例えば、予め所望形状に成形（型抜き等）された状態で、所定領域上に貼着される。
【００２７】《他工程》（１）ビームの照射痕（適宜「ビード」という。）が、電磁鋼板の基面（非改質表面）から盛り上がっているとき、それを電磁鋼板の基面以下（平坦状態でも、さらに窪んだ状態でもよい。）にする整形工程を行うとよい。整形工程は、改質工程の直後になされてもよいし、後述する積層工程の際に併せてなされてもよい。整形工程は、ビーム照射による電磁鋼板の熱歪み等の除去を兼ねてもよい。
【００２８】（２）ビームが照射される表面付近が非絶縁状態となるとき、絶縁処理工程がなされてもよい。絶縁処理工程は、例えば、絶縁樹脂塗布、化成処理（例えばリン酸塩処理）等によりなされる。また絶縁処理工程は、積層時の対面間に絶縁空間を形成する加工工程でもよい。加工工程は、上述した整形工程を兼ねてもよい。
【００２９】（３）改質工程後の電磁鋼板の分割（分断）により、所望形状の電磁鋼片が得られる（分離工程）。分離工程は、例えば、プレス加工（打抜き加工）、レーザ加工等によりなされる。分離工程と上述した整形工程および／または絶縁処理工程との前後関係は問わない。
分離工程後に、さらにトリミングや仕上処理等がなされてもよい。分離工程の際に、レー1020304050(6)JP 2023-87138 A 2023.6.23

ザ照射の始点や終点を含む除去予定域が併せて除かれるとよい。
【００３０】（４）一部が非磁性化された電磁鋼片は、積み重ねられて積層体となる（積層工程）。複数の電磁鋼片の固定は、プレス加工等によるかしめ、溶接等によりなされる。積層体は、さらに、寸法精度を確保する仕上加工等がなされてもよい。
【００３１】《用途例》
磁性部材として、例えば、電動機（発電機を含む。）のロータコア片やステータコア片、またはそれらの積層体（ロータコアやステータコア）がある。
【００３２】
電磁鋼板一枚からロータコア片とステータコア片を分取する場合、例えば、ロータコア片のスロット域が除去予定域となり、ステータコア片に近接しているロータコア片の周端域が残存予定域となる。なお、インナーロータ片なら外周端域が、アウターロータ片なら内周端域が残存予定域となる。
【００３３】
周端域に形成される非磁性部は、磁力線の閉ループ（磁力線の短絡）を抑止できる限り、その形態（形状、幅等）や配置等を問わない。例えば、非磁性部は、スロット（磁石孔）の枠辺となるブリッジ域（周端域）を、少なくとも一箇所で略径方向に貫いていればよい。
【実施例】【００３４】
モータのコア（積層体）の製造に用いるロータコア片とステータコア片を、１枚の電磁鋼板から分取する場合を例示しつつ、本発明について具体的に説明する。
【００３５】《概要》
図１Ａに示すように、１枚の電磁鋼板Ｍから、ロータコア片１とステータコア片２を打抜く場合を考える。ロータコア片１とステータコア片２は、磁石埋込型同期機（「ＩＰＭモータ」という。）のロータコア（積層体／図略）とステータコア（積層体／図略）の製造に用いられる。なお、説明の便宜上、適宜、電磁鋼板Ｍの打抜き前の各部（二点鎖線で示す仮想部分）と電磁鋼板Ｍの打抜き後の各部（実線で示す実部分）は、各図において同符号を付した。
【００３６】
図１ＡのＡ部を拡大した図１Ｂに示すように、ロータコア片１は８磁極用であり、その１磁極あたり、ボンド磁石を一体成形する略Ｕ文字状のスロット１０１、１０２と、それらの外周端側にブリッジ１１１、１１２との形成が予定されている。打抜き前のスロット
１０１、１０２（スロット域）と軸穴１０は除去予定域、ブリッジ１１１、１１２（ブリッジ域）は残存予定域に相当する。
【００３７】
ステータコア片２は４８極用であり、その１極あたり、櫛歯状のティース２１１、２１２と、それらの両側にあるスロット２０１、２０２、２０３との形成が予定されている。
打抜き前のスロット２０１、２０２、２０３（スロット域）は除去予定域、ティース２１１、２１２（ティース域）とヨーク２１は残存予定域に相当する。なお、便宜上、ロータ
コア片１やステータコア片２の各部に関する説明は、代表的な一部のみを適宜抽出して行い、周方向に繰返し現れる他部についての説明は省略した。
【００３８】
ちなみに、１枚の電磁鋼板Ｍから打抜くロータコア片１とステータコア片２との間にできる環状の隙間ｃが、ＩＰＭモータのエアギャップに反映される。エアギャップはモータ性能に影響するため、例えば、ｃは０．２〜１ｍｍさらには０．３〜０．７ｍｍ程度とされるとよい。
【００３９】

1020304050(7)JP 2023-87138 A 2023.6.23《改質工程》（１）打抜き前の電磁鋼板Ｍに対して、ブリッジ１１１、１１２となる予定域の一部を非磁性化する改質工程の概要を図２Ａに示した。先ず、その予定域およびその周辺に改質材層３１１、３１２を設ける（工程Ｉ）。改質材層３１１、３１２は、例えば、Ｃｒ−Ｎｉ合金粉からなり、擦切りや塗布により形成される。
【００４０】
次に、改質材層３１１、３１２上からレーザ照射する。レーザ照射は、スロット１０１、１０２となる予定域に始点ｐ０と終点ｐ１があり、ブリッジ１１１、１１２となる予定
域 を 通 過 す る 軌 跡 ｔ （ 特 定 軌 跡 ） に 沿 っ て 、 レ ー ザ の ビ ー ム 中 心 を 走 査 さ せ る （ 工 程 II／特定照射工程）。これにより、レーザ照射域には、電磁鋼板Ｍと改質材層３１１、３１２が溶融混合および冷却凝固してできたビードｂ（レーザ照射痕／非磁性部）が形成される。
【００４１】
ここで、レーザ照射の軌跡ｔは、ブリッジ１１１、１１２を略半径方向に貫くビードｂが少なくとも一つできるように設定した。また、ブリッジ１１１、１１２にできるビードｂが、打抜き時の隙間ｃを越えてステータコア片２側に及ばないように、その軌跡ｔを設定した。なお、レーザ照射は、電磁鋼板Ｍの両面側（表面側と裏面側）から行ってもよい。もっとも、電磁鋼板Ｍの一面側からレーザ照射を行うだけでも、電磁鋼板Ｍの一面側から他面側に到るビード（厚さ方向に貫通したビード）が形成され得る。
【００４２】
その後、余分な改質材層３１１、３１２を除去した電磁鋼板Ｍを、所定形状の金型で打抜 き 加 工 す る （ 工 程 III） 。 こ れ に よ り 、 ブ リ ッ ジ １ １ １ 、 １ １ ２ の 一 部 に 非 磁 性 部 １ ２
１、１２２を有するロータコア片１が、ステータコア片２と共に得られる。打抜き加工時、レーザ照射の始点ｐ０および終点ｐ１にできた欠陥部（未溶解部、引け巣等）は、スロット１０１、１０２の形成と共に除去される。
【００４３】（２）上述した軌跡ｔに沿うレーザ照射を、改質材を付加した電磁鋼板へ行った実験例を図２Ｂに示した。電磁鋼板には、日本製鉄株式会社製５０ＨＸＴ７８０Ｔ（厚さ：０．５ｍｍ）を用いた。改質材には、Ｃｒ−５０質量％Ｎｉ合金粉（日本ウェルデング・ロッド株式会社製ウェルパウダー）を用いた。電磁鋼板への改質材の付加は、電磁鋼鈑に載置した薄板（厚さ０．４ｍｍ）上で、粉末を擦切って行った。レーザ照射は、シングルタイプのファイバーレーザ（レーザ発信機：株式会社ＩＰＧ製ＹＬＳ−２０００−ＳＭ、ファイバーコア径：２４μｍ、光学系：株式会社安川電機製３Ｄガルバノスキャナ、集光径：３６μｍ）を用いて、３４０Ｗ、１１ｍｍ／ｓ、振幅幅０．６ｍｍ、Ａｒフロー条件下で行った。
【００４４】
なお、図２Ｂに示した軌跡ｔは、便宜上、略Ｕ字状の経路となっているが、実際には約４ｍｍの略直線的な往復状の経路とした。また、図２Ｂに併せて示したスケールの一目盛（最小目盛）は０．５ｍｍである。
【００４５】
図２Ｂからわかるように、レーザ照射の始点ｐ０付近には未溶解部ができ、終点ｐ１付近には引け巣ができた。引け巣が生じる位置をより具体的にいうと、終点ｐ１より少し手前側（図２Ｂの上側）であった。
【００４６】
始点ｐ０と終点ｐ１の中間経路にできたビード（非磁性部）は良好であった。この実験
例から、例えば、ビードの欠陥部（未溶解部、引け巣）をスロット１０１の形成時に除去しつつ、良好なビード部分をブリッジ１１１の非磁性部１２１として残存させ得ることが確認された。また、ビードの端部を隙間ｃ内に収めてステータコア片２側へ越境させないようにできることも確認された。
【００４７】

1020304050(8)JP 2023-87138 A 2023.6.23《比較例》（１）第１比較例として、図３Ａに示す軌跡ｔに沿ってレーザ照射を照射する場合を示した。その実験例を図３Ｂに示した。図３Ｂに示した軌跡ｔは、約１０ｍｍの略一直線状の経路とした。便宜上、既述した部材や部位には同符号を付し、それらの詳細な説明は省略した（以下同様）。また、実験に用いた電磁鋼板やレーザ照射条件等も、図２Ｂに示した実験例に関して既述した通りである（以下同様）。
【００４８】
図３Ａに示す軌跡ｔは、スロット１０１、１０２の予定域に始点ｐ０があり、ブリッジ１１１、１１２の予定域を通過して、その外周側に終点ｐ１がある。この場合、終点ｐ１の少し手前にできる欠陥部（引け巣）は、隙間ｃ内に収まらず、ステータコア片２となり得る領域にまで及ぶ。このような欠陥部の除去を考慮すると、１枚の電磁鋼板Ｍから、ロータコア片１とステータコア片２を同時に分取できないことがわかる。
【００４９】（２）第２比較例として、図４Ａに示す軌跡ｔに沿ってレーザ照射を照射する場合を示した。その実験例を図４Ｂに示した。本比較例では、電磁鋼板Ｍから先に打抜いたロータコ
ア片１にレーザ照射を行い、ブリッジ１１１、１１２の改質（非磁性化）を行った。レー
ザ照射の軌跡ｔは、実施例（図２Ａ参照）と同様にした。
【００５０】
本比較例の場合、レーザ照射の始点ｐ０および終点ｐ１に形成される欠陥部（未溶解部、引け巣等）は、スロット１０１、１０２の形成により除去される。しかし、ロータコア片１の外周端側にある狭幅なブリッジ１１１、１１２には、レーザ照射に伴う引け巣等により欠損が生じた。
【００５１】《軌跡》（１）所定領域を非磁性化でき、改質工程後の電磁鋼板から所望の電磁鋼片を歩留りよく分取できる限り、ビームを走査させる軌跡は種々あり得る。例えば、図２Ａに示した略Ｕ字状の軌跡ｔを、図５Ａに示す略升状（略コ字状）の軌跡ｔ１としてもよいし、図５Ｂに示す略線分状（往復状）の軌跡ｔ２としてもよい。
【００５２】
なお、本実施例や本明細書でいう軌跡は、特に断らない限り、ビーム中心が電磁鋼板上に描く概観的な主経路である。詳細に観察したとき、ビーム中心は、例えば、主経路に対して交差したり揺動したりする従経路を辿ってもよい。具体例として、ミクロ的に観ればジグザグした従経路ｔｓを辿りつつ、マクロ的に観れば直線状の主経路ｔｍを辿る軌跡がある（図６Ｂ参照）。
【００５３】（２）図６Ａに示すように、ロータコア片１のスロット１０１は、例えば、左右に２分割されたスロット１０１１、１０１２からなる。このとき、スロット１０１１、１０１２の外周端域にあるブリッジ１１１１、１１１２には、既述した改質工程により、非磁性部１２１１、１２１２が形成される。
【００５４】
ところで、スロット１０１１とスロット１０１２の間（非周端域）にできるブリッジ１１１３にも非磁性部１２１３が形成されるとよい。非磁性部１２１３は、図６Ｂに示す直線的な軌跡（主経路ｔｍ）に沿ってレーザ照射されて形成されてもよい。その軌跡には、ミクロ的にジグザグな従経路ｔｓが含まれてもよい。
【００５５】
勿論、非磁性部１２１３を非磁性部１２１１、１２１２と同様に形成してもよい（図２Ａ、図２Ｂ参照）。つまり、スロット１０１１またはスロット１０１２の一方（除去予定域）に始点ｐ０および終点ｐ１がある軌跡に沿ってレーザを走査させて（特定照射工程）、非磁性部１２１３を形成してもよい。
【００５６】

1020304050(9)JP 2023-87138 A 2023.6.23

さらに、非磁性部１２１３を複数の特定軌跡に沿って形成してもよい。例えば、スロッ
ト１０１１（除去予定域）に始点ｐ０および終点ｐ１がある第１軌跡と、スロット１０１２（除去予定域）に始点ｐ０および終点ｐ１がある第２軌跡とに沿ってレーザを走査させて（特定照射工程）、非磁性部１２１３を形成してもよい。この点は、非磁性部１２１（１２１１、１２１２）についても同様である。例えば、スロット１０１（除去予定域）に始点ｐ０および終点ｐ１がある第１軌跡と、ステータコア片２側のスロット２０２（除去予定域／図１Ｂ参照）に始点ｐ０および終点ｐ１がある第２軌跡とに沿ってレーザを走査させて（特定照射工程）、非磁性部１２１を形成してもよい。
【符号の説明】【００５７】
ｔ軌跡
ｐ０
始点ｐ１
終点Ｍ
電磁鋼板
１
ロータコア片２
ステータコア片１０１ スロット
１１１ ブリッジ
１２１ 非磁性部
３１１ 改質材層

【図１Ａ】

【図１Ｂ】

1020

【図２Ａ】

40

(10)

【図２Ｂ】

【図３Ａ】

【図３Ｂ】

【図４Ａ】

JP 2023-87138 A 2023.6.23

(11)

【図４Ｂ】

【図５Ａ】

【図５Ｂ】

【図６Ａ】

【図６Ｂ】

JP 2023-87138 A 2023.6.23

(12)JP 2023-87138 A 2023.6.23

̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶
フロントページの続き(51)Int.Cl.

ＦＩ

テーマコード（参考）Ｃ２２Ｃ 38/00(2006.01)

Ｃ２２Ｃ38/00

Ｃ２２Ｃ 38/02(2006.01)

Ｃ２２Ｃ

38/02

３０３Ｕ

Ｆターム(参考) 5H601 AA26

CC01

CC02 DD01

DD09

DD11

DD18

GA02

GA24

5H615 AA01

BB01

BB02 BB07

BB14

PP02

PP06

SS00

TT13

GA34

GB12

GB33

KK29